(57)【要約】【課題】  前記従来の有機スズを有した防藻剤で塗布染着された養殖網を用いて養殖するときは、養殖網に対する海藻類やフジツボ類の付着を防止するためには有効ではあるが、養殖海水中での有機スズが溶解、離散され易く、海水を有害汚染しやすい欠点がある。【解決手段】  繊維材を防藻剤に浸して真空引きのもとで染めることを特徴とする真空染め方法とするものである。網やロープ、又はこれらの構成繊維材等を、真空引きによって真空状態に維持された真空室内において、防藻剤液中に浸して染着する。防藻剤は真空引きのもとで、繊維材の中に深く、速やかに浸入されて、染着力を強くするため、染着度を濃くして、均一にすることができる。又、この染着された防藻剤は繊維材から剥離しにくい状態となり、長期間にわたって高染着度、及び防藻作用を維持することができる。【選択図】        図１
2006200106.tif 000002
【特許請求の範囲】
【請求項１】
繊維材を防藻剤に浸して真空引きのもとで染めることを特徴とする真空染め方法。
【請求項２】
前記防藻剤は炭微粒子を混合したものであることを特徴とする請求項１に記載の真空染め方法。
【発明の詳細な説明】
【技術分野】
【０００１】  この発明は、漁業養殖用の網や、ロープ、又は船舶用、魚具類用等の繊維材を防藻剤により真空引きのもとで染める真空染め方法に関する。繊維材における防藻効果を高めるものである。
【背景技術】
【０００２】  養殖網等の防藻剤としては、主に有機スズが用いられている。染料基剤に有機スズを混合して、防藻剤として養殖網等を塗布して染着、乃至染色する。
【発明の開示】
【発明が解決しようとする課題】
【０００３】  前記従来の有機スズを有した防藻剤で塗布染着された養殖網を用いて養殖するときは、養殖網に対する海藻類やフジツボ類の付着を防止するためには有効ではあるが、養殖海水中での有機スズが溶解、離散され易く、海水を有害汚染しやすい欠点がある。
【課題を解決するための手段】
【０００４】  請求項１に記載の発明は、繊維材を防藻剤に浸して真空引きのもとで染めることを特徴とする真空染め方法とするものである。網やロープ、又はこれらの構成繊維材等を、真空引きによって真空状態に維持された真空室内において、防藻剤液中に浸して染着する。防藻剤は真空引きのもとで、繊維材の中に深く、速やかに浸入されて、染着力を強くするため、染着度を濃くして、均一にすることができる。又、この染着された防藻剤は繊維材から剥離しにくい状態となり、長期間にわたって高染着度、及び防藻作用を維持することができる。【０００５】  請求項２に記載の発明は、前記防藻剤は炭微粒子を混合したものであることを特徴とする。防藻剤は炭微粒子を混合した状態で、真空引きのもとで繊維材を染めるものであるから、炭微粒子と防藻剤との結合を容易に強固に行わせて、炭微粒子の保持力が強く維持する。これによって繊維材が染着されたときの炭微粒子の染着力が強く維持されて、これによる防藻作用を長もちさせる。
【発明の効果】
【０００６】  請求項１に記載の発明は、防藻剤による繊維製魚具類の染着を真空引きのもとで簡単、容易に行なうことができ、その染着力を強くし、染着度を濃く、均一化して、この繊維製魚具類使用時における染着耐久性を高めることができる。そしてこの魚具類の海水中等での長期間にわたる使用においても、海藻類やフジツボ等の付着繁殖を嫌って少くすることができ、漁具類を保護して耐久性を高めることができる。【０００７】  請求項２に記載の発明は、防藻剤は炭微粒子を混合しているため、真空引きのもとで染着された繊維製魚具類は、炭微粒子と防藻剤との結合力や、この防藻剤の染着力を強くして、防藻作用を長ちさせる。又、この魚具類の海中での使用時には、防藻剤の溶解が長期間にわたって徐々に行われて、魚具類の表面に対して付着しようとする海藻類やフジツボ類の付着阻止の効果を長く維持できる。このような漁具類の使用中にこの防藻剤が海水中に溶け出す量を微量にして、しかもこの防藻剤は、炭微粒子が強固に吸着保持れているために、有毒性乃至公害性を減少することができる。
【発明を実施するための最良の形態】
【０００８】  この発明の実施例を図面に基づいて説明する。この真空染め方法は、繊維材Ｗを防藻剤Ａに浸して真空引きのもとで染めることを特徴とするものである。又、この防藻剤Ａは炭微粒子を混合したものを使用することができる。ここに、これら防藻剤Ａは、銅系乃至チッソ系の合成樹脂溶剤からなる防藻基剤を使用している。この合成樹脂溶剤としては、例えば、ビニロールを略２０％、キシロールを略８０％の割合で含むものを使用すると好適である。【０００９】  又、この防藻剤Ａは、炭微粒子を、該チッソ系乃至銅系の合成樹脂溶剤からなる防藻基剤に真空引きのもと（真空圧を働かせた室９内）で混合して得ることができる。更には、この防藻剤Ａは、加酢された炭微粒子を、該防藻基剤に混入して、分散機１３で撹拌混合して生成することもできる。炭微粒子を加酢のもとに混練りして粘り気の多い炭液を生成して、この炭液を防藻基剤である合成樹脂溶剤と真空引きのもと（真空圧室９内）で撹拌混合させる。又、これら炭微粒子と酢を、防藻基剤に加えて撹拌混合するもよい。ここに炭としては、竹炭、木炭、又は活性炭等を用いる。このうち竹炭や木炭を用いる場合は、粉状乃至微粒子状に細砕した状態のものを使用し、酢としては、竹酢乃至木酢を用いることができる。【００１０】  このような防藻剤Ａを真空引きのもと（真空圧室９内）で高速回転の分散機によって撹拌分散させると、該炭素の微粒子が防藻基剤や合成樹脂溶剤等に均一分散されて混合され易い。しかも、この各炭微粒子の孔隙内部への浸入が真空引きにより行われ易くなり、この孔隙内部に保持された防藻基剤は分離し難くなる。これら染料缶Ｂに充填された防藻剤Ａの各構成剤の混合量、乃至混合比は、例えば、防藻基剤２００ｌに、５〜１０ｋｇの炭液を加える割合である。前記真空室９は、真空ポンプ１０によって真空圧を働かせた密封容器１１内に構成する。この容器１１の蓋１２を開いて、内部に染料缶Ｂを入れる。この染料缶Ｂには分散機１３としての撹拌羽根１４を有した撹拌軸１５を軸装して、この染料缶Ｂ底下の電動モータ１６によって回転駆動するように設ける。この染料缶Ｂ内に前記所定量毎の加酢された炭微粒子の炭液と、防藻基剤とを入れて、蓋１２を閉鎖して締付固定し、容器１１内を密閉状態にする。そして真空ポンプ１０を駆動して容器１１内を真空状態にして、モータ１６駆動による撹拌羽根１４の回転によって撹拌混合して、予め炭微粒子を、真空引きにより混合させた防藻剤Ａを生成して用意しておくことができる。
このようにして生成された防藻剤Ａは、前記配合比のままで直接使用することができるが、前記合成樹脂溶剤のキシロールの量を増して希釈剤とすることにより適宜に薄めながら、染着剤や、染色剤としたり、又塗料とすることもできる。又、逆にこの合成樹脂溶剤の量を減量調節することもできる。【００１１】  図２のような養殖網１や、ロープ２、図３のような網かご１８や、ロープ１７等は、ポリプロピレンや、ポエリエチレン等の合成繊維材Ｗから構成される。これらを染着、乃至染色するときは、これら養殖網１や、網かご１８、ロープ２、１７等自体を、真空引きのもとで防藻剤Ａに浸漬、乃至浸染する。又は、これら養殖網１や、網かご１８、ロープ２、１８等を製造するための繊維材Ｗを、前記真空引きのもとで防藻剤Ａに浸漬して染着することによって、この防藻剤Ａで浸染された繊維材Ｗにより前記のような養殖網１や、網かご１８、ロープ２、１７等を作ることができる。【００１２】  このような繊維材Ｗ等の真空染めを、例えば前記染料缶Ｂや密封容器１１等を用いて行うことができる。この場合は、前記防藻剤Ａの真空引きによる生成と同様にして繊維材Ｗ等の真空染めを行うことができる。即ち、前記のように生成された防藻剤Ａを染料缶Ｂに入れると共に、この防藻剤Ａに染めようとする繊維素材Ｗや、網１、かご１８、ロープ２、１７等の繊維製品を入れて浸す。この状態で染料缶Ｂを容器１１内に入れて蓋１２を閉鎖する。真空ポンプ１０を駆動して容器１１の真空室９を真空状態にする。この状態を適宜の時間にわたって維持して真空染めを行うものである。又、モータ１６の駆動によって撹拌羽根１４を適宜の回転数に回転させることによって、真空染めを促進させることもできる。【００１３】  ここにおいて、使用される繊維材Ｗや、養殖網１等は大量である場合が殆どであるために、前記のような単に防藻材を生成するための容器１１や染料缶Ｂ容量では十分でないことが多いから、これらの容器１１や染料缶Ｂに代えて、真空染め量の染着け規模に応じた形態の真空室容器や、染着け缶等を構成して、真空染めの染着けを行うことができる。【００１４】  このような真空引きの方法で繊維材Ｗに染着される防藻剤Ａは、この真空引きのもとにおいて、繊維材Ｗの中に深く、速やかに浸入されるため、染着力が強くて、染着度が濃く、均一である。又、この染着された防藻剤Ａは繊維材Ｗから剥離しにくい状態となり、長期間にわたって高染着度、及びこれによる防藻作用を維持することができる。又、防藻剤Ａは炭微粒子を混合した状態で、真空引きのもとで繊維材Ｗを染めるものであるから、炭微粒子の孔隙内への防藻剤の浸入が容易に行われる等により、これらの結合力、乃至保持力が強く維持され、これによって繊維材Ｗが染着されたときの炭微粒子の染着力が強く維持され、これによる防藻作用を長もちさせる。【００１５】  前記図２において養殖網網１や、ロープ２等の利用例では、方形乃至円形状等のの浮枠４に有底７のかご形態に構成した上周縁を吊下げたもので、浮枠４の外周部には浮子５を配置して海水面８に浮上させて、水面上適宜の高さに維持させる。ロープ２はこの浮枠４の四隅部に連結して、このロープ２の先端部には碇を着けて海底に沈めて固定��せる。このような養殖網１や、ロープ２等の繊維材Ｗは、前記真空引きのもとで防藻剤Ａで染着、乃至浸染したものである。【００１６】  又、図３の真珠養殖においては、アコヤ貝１９を網かご１８に収容して海水筏４にロープ１７で吊るして養殖するが、このための養殖用網かご１８や、ロープ１７等を染着剤Ａを使用して真空染めしたものである。【００１７】  このような防藻剤Ａで染色された養殖網１、網かご１８や、ロープ２、１７を使用中は、これらの防藻剤Ａが長期間にわたって徐々に海水中に溶解される。この防藻剤Ａは、前記合成樹脂溶剤等の防藻基剤や炭微粒子等の真空染めによる結合力、及びこの防藻剤Ａの繊維材Ｗに対する真空染めによる強い染着け力等によって、繊維材Ｗからの解離が行われ難く、海水中での使用において長期間にわたって染着状態を維持して、防藻効果を長く維持することができる。このため海藻やフジツボ等は、これら養殖網１やロープ２等の周面等の炭微粒子を有する防藻剤Ａによるこれら海藻類等の付着を嫌う性質によって付着繁殖が阻止される。しかも、この炭染料剤である防藻剤Ａが徐々に溶解分離されることによって、付着しようとする海藻類等の種子も一緒に流されて、付着繁殖することができ難い。又、このときこの防藻剤Ａが海水に溶解されても炭微粒子に強く保持されている防藻剤Ａ自体は、直接の毒性を減少させるものであるから、海水を有毒汚染し難いものである。
【図面の簡単な説明】
【図１】  防藻剤を生成し、繊維材を真空染めする装置の側面図。
【図２】  防藻剤で染色される養殖網の斜面図。
【図３】  防藻剤で染色される養殖網かごの斜面図。
【符号の説明】
９    真空室
１０  真空ポンプ
Ａ    防藻剤
Ｂ    染料缶
Ｗ    繊維材
【図１】
2006200106.tif 000003
【図２】
2006200106.tif 000004
【図３】
2006200106.tif 000005